(57)【特許請求の範囲】
【請求項１】
基板上に金属性ナノ結晶材料を形成する方法において、
基板を前処置プロセスに露出させるステップと、
上記基板上にトンネル誘電体層を形成するステップと、
上記基板を後処置プロセスに露出させるステップと、
上記トンネル誘電体層上に金属性ナノ結晶層を形成するステップと、
上記金属性ナノ結晶層上に誘電体キャップ層を形成するステップと、
を備え、
上記金属性ナノ結晶層を形成するステップは、
上記トンネル誘電体層上に金属製ナノドットの懸濁液を塗布するステップと、
上記金属製ナノドットの懸濁液が蒸発し、かつ、上記金属製ナノドットが再結晶化するように、上記基板を加熱するステップと、を備えた方法。
【請求項２】
上記金属性ナノ結晶層は、ルテニウム又はルテニウム合金を含む、請求項１に記載の方法。
【請求項３】
上記金属性ナノ結晶層は、白金、パラジウム、ニッケル、イリジウム、ルテニウム、コバルト、タングステン、タンタル、モリブデン、ロジウム、金、そのケイ化物、その窒化物、その炭化物、その合金、及びその組合せより成るグループから選択された金属を含む、請求項１に記載の方法。
【請求項４】
前記前処置プロセスは、疎水性表面を提供し、前記疎水性表面は、上記基板を、シラン、ジシラン、アンモニア、ヒドラジン、ジボラン、トリエチルボラン、水素、原子状水素、そのプラズマ、その派生物、及びその組合せより成るグループから選択される還元剤に露出させることにより形成される、請求項２に記載の方法。
【請求項５】
上記前処置プロセスは、上記基板上に核生成表面又は種表面を設け、該核生成表面又は種表面は、原子層堆積、Ｐ３ｉフラッディング、電荷銃フラッディング、及びその組合せより成るグループから選択されたプロセスによって形成される、請求項１に記載の方法。
【請求項６】
上記基板は、上記後処置プロセス中に、急速熱アニール、レーザーアニール、ドーピング、Ｐ３ｉフラッディング、化学気相堆積、及びその組合せより成るグループから選択されたプロセスに露出される、請求項２に記載の方法。
【請求項７】
上記後処置プロセス中に上記基板上に犠牲的キャップ層が堆積され、上記犠牲的キャップ層は、スピンオンプロセス、無電解堆積、原子層堆積、化学気相堆積、物理気相堆積、及びその組合せより成るグループから選択されたプロセスにより堆積される、請求項１に記載の方法。
【請求項８】
上記金属性ナノ結晶層は、ナノ結晶サイズ及びサイズ分布を制御するために急速熱アニールプロセスに露出され、更に、上記金属性ナノ結晶層は、上記急速熱アニールプロセス中に３００℃から約１２５０℃の範囲内の温度で形成される、請求項１に記載の方法。
【請求項９】
上記金属性ナノ結晶層は、ナノ結晶を含み、該ナノ結晶の少なくとも約８０重量％が約１ｎｍから約５ｎｍの範囲内のナノ結晶粒子サイズを有する、請求項１に記載の方法。
【請求項１０】
上記金属性ナノ結晶層は、少なくとも約５ｘ１０１２ｃｍ−２のナノ結晶密度を含む、請求項１に記載の方法。
【請求項１１】
上記金属性ナノ結晶層は、白金、ルテニウム、ニッケル、その合金、及びその組合せより成るグループから選択された金属を含む、請求項１０に記載の方法。
【請求項１２】
基板上に多層の金属性ナノ結晶材料を形成する方法において、
基板を前処置プロセスに露出させるステップと、
上記基板上にトンネル誘電体層を形成するステップと、
上記基板上に複数の二層体を形成するステップであって、各々の二層体は、金属性ナノ結晶層上に中間誘電体層を堆積したもので構成されるステップと、
複数の二層体上に誘電体キャップ層を形成するステップと、
を備え、
上記金属性ナノ結晶層は、金属製ナノドットの懸濁液を塗布した後、上記金属製ナノドットの懸濁液が蒸発し、かつ、上記金属製ナノドットが再結晶化するように、上記基板を加熱することにより形成される、方法。
【請求項１３】
上記金属性ナノ結晶層は、白金、ルテニウム、ニッケル、その合金、及びその組合せより成るグループから選択された金属を含む、請求項１２に記載の方法。
【発明の詳細な説明】
【発明の背景】
【０００１】
発明の分野
[0001]本発明は、一般的に、ナノ結晶及びナノ結晶材料と、ナノ結晶及びナノ結晶材料を形成するプロセスとに関する。
【関連技術の説明】
【０００２】
[0002]ナノテクノロジーは、多数の産業に用途をもつ普及した科学分野となっている。ナノテクノロジーの一種であるナノ結晶材料は、あらゆる種類の用途、例えば、燃料セル触媒、バッテリ触媒、重合化触媒、触媒コンバータ、光電池セル、光放射装置、エネルギースカベンジャー装置、及び最近では、フラッシュメモリ装置に対して開発され利用されている。しばしば、ナノ結晶材料は、白金やパラジウムのような貴金属の複数のナノ結晶又はナノドットを含む。
【０００３】
[0003]デジタルデータを記憶し転送するためのフラッシュメモリ装置は、多数の消費者向け製品に見られる。フラッシュメモリ装置は、コンピュータ、デジタルアシスタント、デジタルオーディオデコーダ及びプレーヤ、並びにセルラー電話により使用される。シリコンベースのフラッシュメモリ装置は、一般的に、異なる結晶の複数の層、或いはシリコン、酸化シリコン及び窒化シリコンのドープされた材料を含む。これらのシリコンベースの装置は、通常、非常に薄く、製造が簡単であるが、若干ダメージを受けただけで完全な故障になり易い。
【０００４】
[0004]図１Ａ−図１Ｂは、従来技術で説明される典型的なシリコンベースのフラッシュメモリ装置を示している。フラッシュメモリセル１００は、図１に示すように、ソース領域１０４、ドレイン領域１０６及びチャンネル領域１０８を含む基板１０２（例えば、シリコン基板）上に配設される。フラッシュメモリセル１００は、更に、トンネル誘電体層１１０（例えば、酸化物）、フローティングゲート層１２０（例えば、窒化シリコン）、頂部誘電体層１３０（例えば、酸化シリコン）、及び制御ゲート層１４０（例えば、ポリシリコン層）を含む。フローティングゲート層１２０の電荷トラップサイトは、トンネル誘電体層１１０を貫通する電子又はホールを捕獲できるが、頂部誘電体層１３０は、フラッシュメモリの書き込み又は消去動作中に電子及びホールがフローティングゲート層１２０から逃れて制御ゲート層１４０に入るのを防止するように働く。電子は、ソース領域１０４からドレイン領域１０６に向かって電荷経路１２２をたどる。
【０００５】
[0005]図１Ｂは、トンネル誘電体層１１０内に欠陥１１５が一般的に形成された後のフラッシュメモリセル１００を示している。欠陥１１５は、通常、電荷経路１２２に沿った電子の流れを中断させ、ソース領域１０４とドレイン領域１０６との間に完全な電荷損失を引き起こす。異なるスレッシュホールド電圧がフラッシュメモリセル１００により記憶される異なるデータビットを表すので、欠陥１１５による電荷経路１２２の中断は、記憶されたデータの損失を引き起こすことがある。幾つかの調査は、トンネル誘電体層１１０に対して異なる形式の材料を使用することにより上記問題を解決するのに役立っている。
【０００６】
[0006]それ故、フラッシュメモリ装置及び他の装置に使用するナノ結晶材料を形成するための方法が要望されている。
【発明の概要】
【０００７】
[0007]本発明の実施形態は、金属性ナノ結晶材料、これらの材料を利用する装置、及び金属性ナノ結晶材料を形成する方法を提供する。一実施形態では、金属性ナノ結晶材料を基板上に形成する方法であって、基板を前処置プロセスに露出させるステップと、基板上にトンネル誘電体層を形成するステップと、基板を後処置プロセスに露出させるステップと、トンネル誘電体層上に金属性ナノ結晶層を形成するステップと、この金属性ナノ結晶層上に誘電体キャップ層を形成するステップと、を備えた方法が提供される。この方法は、更に、ナノ結晶密度が少なくとも約５ｘ１０１２ｃｍ−２、好ましくは、少なくとも約８ｘ１０１２ｃｍ−２である金属性ナノ結晶層を形成するステップを備えている。一実施例において、金属性ナノ結晶層は、白金、パラジウム、ニッケル、イリジウム、ルテニウム、コバルト、タングステン、タンタル、モリブデン、ロジウム、金、そのケイ化物、その窒化物、その炭化物、その合金、又はその組合せを含む。別の実施例では、金属性ナノ結晶層は、白金、ルテニウム、ニッケル、その合金、又はその組合せを含む。別の実施例では、金属性ナノ結晶層は、ルテニウム又はルテニウム合金を含む。
【０００８】
[0008]別の実施形態では、基板上に多層の金属性ナノ結晶材料を形成する方法であって、基板を前処置プロセスに露出させるステップと、基板上にトンネル誘電体層を形成するステップと、このトンネル誘電体層上に第１の金属性ナノ結晶層を形成するステップと、この第１の金属性ナノ結晶層上に中間誘電体層を形成するステップと、この中間誘電体層上に第２の金属性ナノ結晶層を形成するステップと、この第２の金属性ナノ結晶層上に誘電体キャップ層を形成するステップと、を備えた方法が提供される。
【０００９】
[0009]別の実施形態では、基板上に多層の金属性ナノ結晶材料を形成する方法であって、基板を前処置プロセスに露出させるステップと、基板上にトンネル誘電体層を形成するステップと、基板上に複数の二層体を形成するステップであって、各々の二層体は、金属性ナノ結晶層上に中間誘電体層を堆積したものであるステップと、複数の二層体上に誘電体キャップ層を形成するステップと、を備えた方法が提供される。一実施例において、複数の二層体は、少なくとも１０枚の金属性ナノ結晶層と、少なくとも１０枚の中間誘電体層とを含むことができる。別の実施例では、複数の二層体は、少なくとも５０枚の金属性ナノ結晶層と、少なくとも５０枚の中間誘電体層とを含むことができる。別の実施例では、複数の二層体は、少なくとも１００枚の金属性ナノ結晶層と、少なくとも１００枚の中間誘電体層とを含むことができる。
【００１０】
[0010]一実施形態において、基板上に配設されたトンネル誘電体層と、このトンネル誘電体層上に配設された第１の金属性ナノ結晶層と、この第１の金属性ナノ結晶層上に配設された第１の中間誘電体層と、この第１の中間誘電体層上に配設された第２の金属性ナノ結晶層と、この第２の金属性ナノ結晶層上に配設された第２の中間誘電体層と、この第２の中間誘電体層上に配設された第３の金属性ナノ結晶層と、この第３の金属性ナノ結晶層上に配設された誘電体キャップ層と、を備えた金属性ナノ結晶材料が提供される。
【００１１】
[0011]別の実施形態において、上記方法は、更に、金属性ナノ結晶層を急速熱アニールプロセス（ＲＴＡ）に露出させて、ナノ結晶サイズ及びサイズ分布を制御するステップも備える。金属性ナノ結晶層は、ＲＴＡプロセス中に３００℃から約１２５０℃の範囲内の温度で形成することができる。幾つかの実施例では、この温度は、４００℃から約１１００℃、又は５００℃から約１０００℃の範囲内でよい。金属性ナノ結晶層では、ナノ結晶の少なくとも約８０重量％は、ナノ結晶粒子サイズが約１ｎｍから約５ｎｍの範囲内である。他の実施例では、ナノ結晶の少なくとも約９０、９５又は９９重量％は、ナノ結晶粒子サイズが約１ｎｍから約５ｎｍの範囲内である。上記方法は、更に、原子層堆積（ＡＬＤ）、化学気相堆積（ＣＶＤ）、物理気相堆積（ＰＶＤ）のような気相堆積プロセスによるか或いは無電解堆積又は電気化学的メッキ（ＥＣＰ）のような液相堆積プロセスにより金属性ナノ結晶層を形成するステップも備える。
【００１２】
[0012]上記方法は、更に、前処置プロセス中に基板上に疎水性表面を形成するステップも備える。この疎水性表面は、シラン、ジシラン、アンモニア、ヒドラジン、ジボラン、トリエチルボラン、水素、原子水素、又はそのプラズマのような還元剤に基板を露出させることにより形成することができる。また、上記方法は、前処置プロセス中に基板をガス抜きプロセスに露出させるステップを備えてもよい。或いは又、上記方法は、前処置プロセス中に基板に核生成表面又は種表面を形成するステップを備えてもよい。核生成表面又は種表面は、ＡＬＤ、Ｐ３ｉフラッディング、又は電荷銃フラッディングにより形成することができる。
【００１３】
[0013]別の観点において、上記方法は、更に、約０．５％未満の均一性で基板上にトンネル誘電体層を形成するステップも備える。このトンネル誘電体層は、パルスＤＣ堆積、ＲＦスパッタリング、無電解堆積、ＡＬＤ、ＣＶＤ、又はＰＶＤにより形成することができる。上記方法は、更に、後処置プロセス中に基板をＲＴＡ、レーザーアニーリング、ドーピング、Ｐ３ｉフラッディング、又はＣＶＤに露出させるステップも備える。一実施例では、後処置プロセス中に基板上に犠牲的キャップ層を堆積することができる。この犠牲的キャップ層は、スピンオンプロセス、無電解堆積、ＡＬＤ、ＣＶＤ、又はＰＶＤにより堆積することができる。
【００１４】
[0014]本発明の前述した特徴を詳細に理解できるように、簡単に概要を前述した本発明について、幾つかを添付図面に例示した実施形態を参照して以下に詳細に説明する。しかしながら、添付図面は、本発明の典型的な実施形態を例示するに過ぎず、それ故、本発明の範囲をそれに限定するものではなく、本発明は、等しく有効な他の実施形態も包含できることに注意されたい。
【図面の簡単な説明】
【００１５】
【図１Ａ】従来技術で説明したフラッシュメモリ装置の概略断面図である。
【図１Ｂ】従来技術で説明したフラッシュメモリ装置の概略断面図である。
【図２Ａ】ここに説明する実施形態に基づくフラッシュメモリ装置の概略断面図である。
【図２Ｂ】ここに説明する実施形態に基づくフラッシュメモリ装置の概略断面図である。
【図３】ここに説明する他の実施形態に基づく別のフラッシュメモリ装置の概略断面図である。
【図４】ここに説明する他の実施形態に基づく他のフラッシュメモリ装置の概略断面図である。
【詳細な説明】
【００１６】
[0019]本発明の実施形態は、金属性ナノ結晶、及びこの金属性ナノ結晶を含むナノ結晶材料、並びにこれら金属性ナノ結晶及びナノ結晶材料を形成するプロセスを提供する。ここに説明する金属性ナノ結晶及びナノ結晶材料は、半導体及び電子装置（例えば、フラッシュメモリ装置、光電池セル、光放射装置、及びエネルギースカベンジャー装置）、バイオテクノロジー、及び触媒、例えば、燃料セル触媒、バッテリ触媒、重合化触媒、又は触媒コンバータを利用する多数のプロセスに使用することができる。一実施例において、金属性ナノ結晶は、ＮＡＮＤフラッシュメモリのような不揮発性のメモリ装置を形成するのに使用できる。
【００１７】
[0020]図１Ｂは、従来技術で説明した欠陥１１５を有するフラッシュメモリセル１００を示す。この欠陥１１５は、通常、トンネル誘電体層１１０に生じ、典型的なシリコンベースのフラッシュメモリ装置を役立たなくしてしまう。というのは、電荷経路１２２の中断で、蓄積されたデータの損失が生じるからである。
【００１８】
[0021]図２Ａは、ソース領域２０４、ドレイン領域２０６及びチャンネル領域２０８を含む基板２０２上にフラッシュメモリセル２００が配設されたところを示す。このフラッシュメモリセル２００は、更に、トンネル誘電体層２１０（例えば、酸化シリコン）、ナノ結晶層２２０、頂部誘電体層２３０（例えば、酸化シリコン）、及び制御ゲート層２４０（例えば、ポリシリコン層）も含む。ナノ結晶層２２０は、複数の金属性ナノ結晶２２２（例えば、ルテニウム、白金又はニッケル）を含む。各金属性ナノ結晶２２２は、個々の電荷を保持できるので、ソース領域２０４からドレイン領域２０６に向けてナノ結晶層２２０内の電荷経路に沿って電子が流れる。ナノ結晶層２２０内の電荷トラップナノ結晶２２２は、トンネル誘電体層２１０を貫通する電子又はホールを捕獲し、一方、頂部誘電体層２３０は、フラッシュメモリの書き込み又は消去動作中に電子及びホールがナノ結晶層２２０から逃れて制御ゲート層２４０に入るのを防止するように働く。
【００１９】
[0022]図２Ｂは、トンネル誘電体層２１０内に欠陥２１５が一般的に形成された後のフラッシュメモリセル２００を示している。しかしながら、フラッシュメモリセル１００の欠陥１１５とは異なり、フラッシュメモリセル２００の欠陥２１５は、ナノ結晶層２２０内でソース領域２０４とドレイン領域２０６との間の電荷経路に沿った電子の流れを中断しない。ナノ結晶２２４のような、欠陥２１５付近の個々のナノ結晶の電荷が失われるに過ぎない。それ故、フラッシュメモリセル２００は、全蓄積電荷の一部を失うに過ぎず、ナノ結晶層２２０内でソース領域２０４とドレイン領域２０６との間には電荷経路が依然存在する。更に、フラッシュメモリセル２００は、欠陥２１５による電荷経路の中断を経験しないので、蓄積されたデータは失われない。
【００２０】
[0023]ここに説明する実施形態は、図２Ａに示すフラッシュメモリセル２００を形成するのに使用できる方法を提供する。一実施形態においては、金属性ナノ結晶材料を基板上に形成する方法であって、基板を前処置プロセスに露出させるステップと、基板上にトンネル誘電体層を形成するステップと、基板を後処置プロセスに露出させるステップと、トンネル誘電体層上に金属性ナノ結晶層を形成するステップと、この金属性ナノ結晶層上に誘電体キャップ層を形成するステップと、基板を計測プロセスに露出させるステップと、を備えた方法が提供される。別の実施形態では、金属性ナノ結晶材料を基板上に形成する方法であって、基板を前処置プロセスに露出させるステップと、基板上にトンネル誘電体層を形成するステップと、このトンネル誘電体層上に金属性ナノ結晶層を形成するステップと、この金属性ナノ結晶層上に誘電体キャップ層を形成するステップと、基板を計測プロセスに露出させるステップと、を備えた方法が提供される。別の実施形態では、金属性ナノ結晶材料を基板上に形成する方法であって、基板を前処置プロセスに露出させるステップと、基板上にトンネル誘電体層を形成するステップと、基板を後処置プロセスに露出させるステップと、トンネル誘電体層上に金属性ナノ結晶層を形成するステップと、この金属性ナノ結晶層上に誘電体キャップ層を形成するステップと、を備えた方法が提供される。別の実施形態では、金属性ナノ結晶材料を基板上に形成する方法であって、基板を前処置プロセスに露出させるステップと、基板上にトンネル誘電体層を形成するステップと、基板を後処置プロセスに露出させるステップと、トンネル誘電体層上に金属性ナノ結晶層を形成するステップと、この金属性ナノ結晶層上に誘電体キャップ層を形成するステップと、この誘電体キャップ層上に制御ゲート層を形成するステップと、を備えた方法が提供される。これら実施形態では、金属性ナノ結晶２２２は、白金、パラジウム、ニッケル、イリジウム、ルテニウム、コバルト、タングステン、タンタル、モリブデン、ロジウム、金、そのケイ化物、その窒化物、その炭化物、その合金、又はその組合せのような少なくとも１つの金属を含むことができる。
【００２１】
[0024]ここに説明する実施形態は、金属性ナノ結晶層及び誘電体層の二層体を２つ以上有するフラッシュメモリセルを形成するのに使用できる方法を提供する。一実施形態では、基板上に多層の金属性ナノ結晶材料を形成する方法であって、基板を前処置プロセスに露出させるステップと、基板上にトンネル誘電体層を形成するステップと、基板を後処置プロセスに露出させるステップと、トンネル誘電体層上に第１の金属性ナノ結晶層を形成するステップと、この第１の金属性ナノ結晶層上に中間誘電体層を形成するステップと、この中間誘電体層上に第２の金属性ナノ結晶層を形成するステップと、この第２の金属性ナノ結晶層上に誘電体キャップ層を形成するステップと、基板を計測プロセスに露出させるステップと、を備えた方法が提供される。別の実施形態では、基板上に多層の金属性ナノ結晶材料を形成する方法であって、基板を前処置プロセスに露出させるステップと、基板上にトンネル誘電体層を形成するステップと、このトンネル誘電体層上に第１の金属性ナノ結晶層を形成するステップと、この第１の金属性ナノ結晶層上に中間誘電体層を形成するステップと、この中間誘電体層上に第２の金属性ナノ結晶層を形成するステップと、この第２の金属性ナノ結晶層上に誘電体キャップ層を形成するステップと、基板を計測プロセスに露出させるステップと、を備えた方法が提供される。別の実施形態では、基板上に多層の金属性ナノ結晶材料を形成する方法であって、基板を前処置プロセスに露出させるステップと、基板上にトンネル誘電体層を形成するステップと、このトンネル誘電体層上に第１の金属性ナノ結晶層を形成するステップと、この第１の金属性ナノ結晶層上に中間誘電体層を形成するステップと、この中間誘電体層上に第２の金属性ナノ結晶層を形成するステップと、この第２の金属性ナノ結晶層上に誘電体キャップ層を形成するステップと、基板を計測プロセスに露出させるステップと、を備えた方法が提供される。別の実施形態では、基板上に多層の金属性ナノ結晶材料を形成する方法であって、基板を前処置プロセスに露出させるステップと、基板上にトンネル誘電体層を形成するステップと、基板を後処置プロセスに露出させるステップと、トンネル誘電体層上に第１の金属性ナノ結晶層を形成するステップと、この第１の金属性ナノ結晶層上に中間誘電体層を形成するステップと、この中間誘電体層上に第２の金属性ナノ結晶層を形成するステップと、この第２の金属性ナノ結晶層上に誘電体キャップ層を形成するステップと、を備えた方法が提供される。別の実施形態では、基板上に多層の金属性ナノ結晶材料を形成する方法であって、基板上にトンネル誘電体層を形成するステップと、基板を後処置プロセスに露出させるステップと、トンネル誘電体層上に第１の金属性ナノ結晶層を形成するステップと、この第１の金属性ナノ結晶層上に中間誘電体層を形成するステップと、この中間誘電体層上に第２の金属性ナノ結晶層を形成するステップと、この第２の金属性ナノ結晶層上に誘電体キャップ層を形成するステップと、この誘電体キャップ層上に制御ゲート層を形成するステップと、を備えた方法が提供される。
【００２２】
[0025]図３は、ソース領域３０４、ドレイン領域３０６及びチャンネル領域３０８を含む基板３０２上に配設されたフラッシュメモリセル３００を示す。トンネル誘電体層３１０は、ソース領域３０４、ドレイン領域３０６及びチャンネル領域３０８の上にフラッシュメモリセル３００の一部分として形成される。複数の金属性ナノ結晶３２２を含むナノ結晶層３２０Ａ、３２０Ｂ及び３２０Ｃが、図３に示すように、中間誘電体層３３０Ａ、３３０Ｂ及び３３０Ｃと共に順次に積み重ねられる。中間誘電体層３３０Ｃ上に制御ゲート層３４０が配設される。
【００２３】
[0026]ここに説明する実施形態は、図３に示すフラッシュメモリセル３００を形成するのに使用できる方法を提供する。一実施形態において、基板上に多層の金属性ナノ結晶材料を形成する方法であって、基板を前処置プロセスに露出させるステップと、基板上にトンネル誘電体層（例えば、トンネル誘電体層３１０）を形成するステップと、基板を後処置プロセスに露出させるステップと、トンネル誘電体層上に第１の金属性ナノ結晶層（例えば、ナノ結晶層３２０Ａ）を形成するステップと、この第１の金属性ナノ結晶層上に第１の中間誘電体層（例えば、中間誘電体層３３０Ａ）を形成するステップと、この第１の中間誘電体層上に第２の金属性ナノ結晶層（例えば、ナノ結晶層３２０Ｂ）を形成するステップと、この第２の金属性ナノ結晶層上に第２の中間誘電体層（例えば、中間誘電体層３３０Ｂ）を形成するステップと、この第２の中間誘電体層上に第３の金属性ナノ結晶層（例えば、ナノ結晶層３２０Ｃ）を形成するステップと、この第３の金属性ナノ結晶層上に誘電体キャップ層（例えば、中間誘電体層３３０Ｃ）を形成するステップと、基板を計測プロセスに露出させるステップと、を備えた方法が提供される。誘電体キャップ層上に制御ゲート層（例えば、制御ゲート層３４０）を堆積することができる。
【００２４】
[0027]別の実施形態では、基板上に多層の金属性ナノ結晶材料を形成する方法であって、基板を前処置プロセスに露出させるステップと、基板上にトンネル誘電体層を形成するステップと、このトンネル誘電体層上に第１の金属性ナノ結晶層を形成するステップと、この第１の金属性ナノ結晶層上に第１の中間誘電体層を形成するステップと、この第１の中間誘電体層上に第２の金属性ナノ結晶層を形成するステップと、この第２の金属性ナノ結晶層上に第２の中間誘電体層を形成するステップと、この第２の中間誘電体層上に第３の金属性ナノ結晶層を形成するステップと、この第３の金属性ナノ結晶層上に誘電体キャップ層を形成するステップと、基板を計測プロセスに露出させるステップと、を備えた方法が提供される。
【００２５】
[0028]別の実施形態では、基板上に多層の金属性ナノ結晶材料を形成する方法であって、基板を前処置プロセスに露出させるステップと、基板上にトンネル誘電体層を形成するステップと、このトンネル誘電体層上に第１の金属性ナノ結晶層を形成するステップと、この第１の金属性ナノ結晶層上に第１の中間誘電体層を形成するステップと、この第１の中間誘電体層上に第２の金属性ナノ結晶層を形成するステップと、この第２の金属性ナノ結晶層上に第２の中間誘電体層を形成するステップと、この第２の中間誘電体層上に第３の金属性ナノ結晶層を形成するステップと、この第３の金属性ナノ結晶層上に誘電体キャップ層を形成するステップと、基板を計測プロセスに露出させるステップと、を備えた方法が提供される。
【００２６】
[0029]別の実施形態では、基板上に多層の金属性ナノ結晶材料を形成する方法であって、基板を前処置プロセスに露出させるステップと、基板上にトンネル誘電体層を形成するステップと、基板を後処置プロセスに露出させるステップと、トンネル誘電体層上に第１の金属性ナノ結晶層を形成するステップと、この第１の金属性ナノ結晶層上に第１の中間誘電体層を形成するステップと、この第１の中間誘電体層上に第２の金属性ナノ結晶層を形成するステップと、この第２の金属性ナノ結晶層上に第２の中間誘電体層を形成するステップと、この第２の中間誘電体層上に第３の金属性ナノ結晶層を形成するステップと、この第３の金属性ナノ結晶層上に誘電体キャップ層を形成するステップと、を備えた方法が提供される。
【００２７】
[0030]別の実施形態では、基板上に多層の金属性ナノ結晶材料を形成する方法であって、基板上にトンネル誘電体層を形成するステップと、基板を後処置プロセスに露出させるステップと、トンネル誘電体層上に第１の金属性ナノ結晶層を形成するステップと、この第１の金属性ナノ結晶層上に第１の中間誘電体層を形成するステップと、この第１の中間誘電体層上に第２の金属性ナノ結晶層を形成するステップと、この第２の金属性ナノ結晶層上に第２の中間誘電体層を形成するステップと、この第２の中間誘電体層上に第３の金属性ナノ結晶層を形成するステップと、この第３の金属性ナノ結晶層上に誘電体キャップ層を形成するステップと、この誘電体キャップ層上に制御ゲート層を形成するステップと、を備えた方法が提供される。
【００２８】
[0031]図４は、ソース領域４０４、ドレイン領域４０６及びチャンネル領域４０８を含む基板４０２上に配設されたフラッシュメモリセル４００を示す。トンネル誘電体層４１０は、ソース領域４０４、ドレイン領域４０６及びチャンネル領域４０８の上にフラッシュメモリセル４００の一部分として形成される。複数の金属性ナノ結晶４２２を含むナノ結晶層４２０が、図４に示すように、中間誘電体層４３０と共に順次に積み重ねられる。二層体４５０１乃至二層体４５０Ｎの各二層体４５０は、ナノ結晶層４２０及び中間誘電体層４３０を含む。二層体４５０Ｎの中間誘電体層４３０には制御ゲート層４４０が配設される。
【００２９】
[0032]二層体４５０６と二層体４５０Ｎとの間の領域４５２は、二層体４５０を含まなくてもよいし、又は数百個の二層体４５０を含んでもよい。一実施例では、領域４５２は、二層体４５０を含まず、それ故、二層体４５０Ｎに対してＮ＝７であり、フラッシュメモリセル４００は、合計７個の二層体４５０を含む。別の実施例では、領域４５２は、３個の付加的な二層体４５０（図示せず）を含み、それ故、二層体４５０Ｎに対してＮ＝１０であり、フラッシュメモリセル４００は、合計１０個の二層体４５０を含む。別の実施例では、領域４５２は、４３個の付加的な二層体４５０（図示せず）を含み、それ故、二層体４５０Ｎに対してＮ＝５０であり、フラッシュメモリセル４００は、合計５０個の二層体４５０を含む。別の実施例では、領域４５２は、９３個の付加的な二層体４５０（図示せず）を含み、それ故、二層体４５０Ｎに対してＮ＝１００であり、フラッシュメモリセル４００は、合計１００個の二層体４５０を含む。別の実施例では、領域４５２は、１９３個の付加的な二層体４５０（図示せず）を含み、それ故、二層体４５０Ｎに対してＮ＝２００であり、フラッシュメモリセル４００は、合計２００個の二層体４５０を含む。
【００３０】
[0033]フラッシュメモリセル４００は、図４に示すように、多層の金属性ナノ結晶材料内に数百個の二層体４５０を有してもよい。一実施形態では、基板上に多層の金属性ナノ結晶材料を形成する方法であって、基板を前処置プロセスに露出させるステップと、基板上にトンネル誘電体層を形成するステップと、基板上に複数の二層体を形成するステップであって、各々の二層体は、金属性ナノ結晶層上に中間誘電体層を堆積したものであるステップと、複数の二層体上に誘電体キャップ層を形成するステップとを備えた方法が提供される。一実施例において、複数の二層体は、少なくとも１０枚の金属性ナノ結晶層と、少なくとも１０枚の中間誘電体層とを含むことができる。別の実施例では、複数の二層体は、少なくとも５０枚の金属性ナノ結晶層と、少なくとも５０枚の中間誘電体層とを含むことができる。別の実施例では、複数の二層体は、少なくとも１００枚の金属性ナノ結晶層と、少なくとも１００枚の中間誘電体層とを含むことができる。
【００３１】
[0034]基板表面は、非均一な核生成を防止するために平滑な表面を有するように前処置することができる。一実施形態では、種々の誘電体ステップ及び仕上げステップを使用して、望ましい基板表面が形成される。幾つかの実施例において、前処置プロセスは、約２Åから約３Åの均一性をもつ平滑な表面を設けることができる。別の実施形態では、基板の表面は、疎水性向上表面を有するように前処置して基板表面のデウェッティング性(de-wetting)を向上させることができる。基板は、ぶら下がり水素結合を最大にするために、還元ガスに露出させることができる。還元ガスは、シラン（ＳｉＨ４）、ジシラン（Ｓｉ２Ｈ６）、アンモニア（ＮＨ３）、ヒドラジン（Ｎ２Ｈ４）、ジボラン（Ｂ２Ｈ６）、トリエチルボラン（Ｅｔ３Ｂ）、水素（Ｈ２）、原子水素（Ｈ）、そのプラズマ、その基、その派生物、又はその組合せを含んでもよい。他の実施例では、金属層を堆積した後のガス放出を防止するためにガス抜きプロセス又は前洗浄プロセスが行われる。別の実施形態では、前処置プロセスは、基板上に核生成表面又は種表面を設ける。他の実施形態では、核生成表面又は種表面は、ＡＬＤプロセス、Ｐ３ｉフラッディングプロセス、又は電荷銃フラッディングプロセスにより形成される。
【００３２】
[0035]トンネル誘電体層は、基板上に、好ましくは、基板の前処置された表面上に形成することができる。一実施形態では、トンネル誘電体層は、均一性が約０．５％未満、好ましくは、約０．３％未満の基板で形成することができる。幾つかの実施例では、トンネル誘電体層は、パルスＤＣ堆積プロセス、ＲＦスパッタリングプロセス、無電解堆積プロセス、ＡＬＤプロセス、ＣＶＤプロセス、又はＰＶＤプロセスにより形成することができる。
【００３３】
[0036]トンネル誘電体層の堆積に続いて、後処置プロセス中に基板をＲＴＡプロセスに露出させることができる。他の後処理プロセスは、ドーピングプロセス、Ｐ３ｉフラッディングプロセス、ＣＶＤプロセス、レーザーアニールプロセス、フラッシュアニール、又はその組合せを含む。別の実施形態では、後処置プロセス中に犠牲的キャップ層を基板上に堆積することができる。犠牲的キャップ層は、無電解プロセス、ＡＬＤプロセス、ＣＶＤプロセス、ＰＶＤプロセス、スピンオンプロセス、又はその組合せによって堆積することができる。
【００３４】
[0037]幾つかの実施形態では、金属性ナノ結晶２２２、３２２及び４２２は、少なくとも１つの金属、例えば、白金、パラジウム、ニッケル、イリジウム、ルテニウム、コバルト、タングステン、タンタル、モリブデン、ロジウム、金、そのケイ化物、その窒化物、その炭化物、その合金、又はその組合せを含む。この金属は、無電解プロセス、電気メッキプロセス（ＥＣＰ）、ＡＬＤプロセス、ＣＶＤプロセス、ＰＶＤプロセス、又はその組合せにより堆積することができる。
【００３５】
[0038]一実施形態では、金属性ナノ結晶層（例えば、ナノ結晶層２２０、３２０及び４２０）は、ナノ結晶サイズ及びサイズ分布を制御するためにＲＴＡに露出させることができる。一実施例では、金属性ナノ結晶層は、約３００℃から約１２５０℃、好ましくは、約４００℃から約１１００℃、更に好ましくは、約５００℃から約１０００℃の範囲内の温度で形成される。一実施例では、金属性ナノ結晶層（例えば、ナノ結晶層２２０、３２０及び４２０）は、約０．５ｎｍから約１０ｎｍ、好ましくは、約１ｎｍから約５ｎｍ、更に好ましくは、約２ｎｍから約３ｎｍの範囲内のナノ結晶粒子サイズを有する金属性ナノ結晶（例えば、金属性ナノ結晶２２２、３２２及び４２２）を含む。別の実施例では、金属性ナノ結晶層は、ナノ結晶の約８０重量％が、約１ｎｍから約５ｎｍの範囲内のナノ結晶粒子サイズを有し、好ましくは、ナノ結晶の約９０重量％が、約１ｎｍから約５ｎｍの範囲内のナノ結晶粒子サイズを有し、更に好ましくは、ナノ結晶の約９５重量％が、約１ｎｍから約５ｎｍの範囲内のナノ結晶粒子サイズを有し、更に好ましくは、ナノ結晶の約９７重量％が、約１ｎｍから約５ｎｍの範囲内のナノ結晶粒子サイズを有し、更に好ましくは、ナノ結晶の約９９重量％が、約１ｎｍから約５ｎｍの範囲内のナノ結晶粒子サイズを有するようなナノ結晶を含む。別の実施形態では、金属性ナノ結晶層は、約３５ｎｍｘ約１２０ｎｍのゲートエリア当たり約±３粒子というナノ結晶粒子密度分布を含む。
【００３６】
[0039]一実施形態において、金属性ナノ結晶（ＭＮＣ）層（例えば、ナノ結晶層２２０、３２０及び４２０）は、約１００個のナノ結晶（例えば、金属性ナノ結晶２２２、３２２及び４２２）を含むことができる。このＭＮＣ層は、約１ｘ１０１１ｃｍ−２以上、好ましくは、約１ｘ１０１２ｃｍ−２以上、更に好ましくは、約５ｘ１０１２ｃｍ−２以上、更に好ましくは、約１ｘ１０１３ｃｍ−２以上のナノ結晶密度をもつことができる。一実施例では、ＭＮＣ層は、白金を含み、また、少なくとも約５ｘ１０１２ｃｍ−２、好ましくは、約８ｘ１０１２ｃｍ−２以上のナノ結晶密度を有する。別の実施例では、ＭＮＣ層は、ルテニウムを含み、また、少なくとも約５ｘ１０１２ｃｍ−２、好ましくは、約８ｘ１０１２ｃｍ−２以上のナノ結晶密度を有する。別の実施例では、ＭＮＣ層は、少なくとも約５ｘ１０１２ｃｍ−２、好ましくは、約８ｘ１０１２ｃｍ−２以上のナノ結晶密度を含んで有する。
【００３７】
[0040]一実施形態では、金属性ナノ結晶２２２、３２２、及び４２２を含むフラッシュメモリ用のＭＮＣセルを形成するためにナノ結晶又はナノドットが使用される。一実施例では、ＭＮＣセルは、基板を前処置プロセスに露出させ、第１の誘電体層を形成し、基板を後堆積プロセスに露出させ、金属性ナノ結晶層を形成し、誘電体キャップ層を堆積することにより、形成することができる。これら実施例では、種々の計測プロセスにより基板を検査することができる。
【００３８】
[0041]別の実施形態では、表面処置又は前処置は、均一なナノ結晶密度及び狭いナノ結晶サイズ分布を得る上で助けとなる核生成制御（「種」核生成サイト）を含むことができる。幾つかの実施例では、ＡＬＤ又はＣＶＤプロセス、Ｐ３ｉフラッディング、電荷銃フラッディング（電子又はイオン）、表面ｍｏｄのためのＣＮＴ又はＳｉ充填ジエレクトロン(di-electron)プローブ（Ｓｉグラス）、タッチング、電子処置、金属蒸気、及びＮＩＬテンプレートによる蒸気露出が行われる。
【００３９】
[0042]別の実施形態では、ＣＶＤ酸化物堆積プロセスを単一ステップとして使用して、酸化シリコンのような誘電体層内に結合されたナノ結晶を生成することができる。一実施例では、ナノ結晶が結合又は混合されてＴＥＯＳとなり、それらは、誘電体トンネル層（例えば、酸化シリコン）の頂部に堆積する間に膜の中に埋め込まれる。別の実施形態では、レーザー及び格子の使用、又はＮＩＬテンプレートにより、基板表面を局所的な加熱に露出させることができる。
【００４０】
[0043]別の実施形態では、基板を加熱し（例えば、ＲＴＡ）又は基板を他の処置に露出する際に犠牲的な層を島部（例えば、２−３ｎｍ直径）へと変換し、テンプレートを形成することができる。その後、テンプレートは、テンプレーション中に使用することができる。一実施例では、原子層エッチングを使用してナノ結晶材料を形成することができる。
【００４１】
[0044]別の実施形態では、ナノ結晶又はナノドットを使用して、フラッシュメモリ用のＭＮＣセルが形成される。一実施例では、ＭＮＣセルは、下部誘電体層（例えば、トンネル誘電体）及び上部誘電体層（例えば、キャップ誘電体層、頂部誘電体、又は中間誘電体層）のような２つの誘電体層間に少なくとも１つの金属性ナノ結晶層を含む。この金属性ナノ結晶層は、少なくとも１つの金属、例えば、白金、パラジウム、ニッケル、イリジウム、ルテニウム、コバルト、タングステン、タンタル、モリブデン、ロジウム、金、そのケイ化物、その窒化物、その炭化物、その合金、又はその組合せを含むナノ結晶（例えば、金属性ナノ結晶２２２、３２２及び４２２）を含む。一実施例では、ナノ結晶材料は、白金、ニッケル、ルテニウム、白金−ニッケル合金、又はその組合せを含む。別の実施例では、ナノ結晶材料は、約５重量％の白金及び約９５重量％のニッケルを含む。
【００４２】
[0045]別の実施形態では、ＭＮＣセルは、中間誘電体層によって分離された少なくとも２つの金属性ナノ結晶層を含み、これらの層は、下部誘電体層（例えば、トンネル誘電体）及び上部誘電体層（例えば、キャップ誘電体層又は頂部誘電体層）を有する。別の実施形態では、ＭＮＣセルは、中間誘電体層によって各々分離された少なくとも３つの金属性ナノ結晶層を含み、これらの層は、下部誘電体層（例えば、トンネル誘電体）及び上部誘電体層（例えば、キャップ誘電体層又は頂部誘電体層）を有する。
【００４３】
[0046]他の実施形態において、基板上に多層の金属性ナノ結晶材料を形成する方法であって、基板を前処置プロセスに露出させるステップと、基板上にトンネル誘電体層を形成するステップと、基板上に複数の二層体を形成するステップであって、各々の二層体は、金属性ナノ結晶層上に中間誘電体層を堆積したものであるステップと、複数の二層体上に誘電体キャップ層を形成するステップと、を備えた方法が提供される。一実施例では、複数の二層体は、少なくとも１０枚の金属性ナノ結晶層と、少なくとも１０枚の中間誘電体層とを含むことができる。別の実施例では、複数の二層体は、少なくとも５０枚の金属性ナノ結晶層と、少なくとも５０枚の中間誘電体層とを含むことができる。別の実施例では、複数の二層体は、少なくとも１００枚の金属性ナノ結晶層と、少なくとも１００枚の中間誘電体層とを含むことができる。
【００４４】
[0047]一実施例では、基板上に配設されたトンネル誘電体層と、このトンネル誘電体層上に配設された第１の金属性ナノ結晶層と、この第１の金属性ナノ結晶層上に配設された第１の中間誘電体層と、この第１の中間誘電体層上に配設された第２の金属性ナノ結晶層と、この第２の金属性ナノ結晶層上に配設された第２の中間誘電体層と、この第２の中間誘電体層上に配設された第３の金属性ナノ結晶層と、この第３の金属性ナノ結晶層上に配設された誘電体キャップ層と、を備えた金属性ナノ結晶材料が提供される。
【００４５】
[0048]幾つかの実施形態では、下部誘電体層（例えば、トンネル誘電体又は底部電極）は、シリコン、酸化シリコン又はその派生物のような誘電体材料を含み、また、上部誘電体層（例えば、キャップ誘電体層、頂部誘電体、頂部電極、又は中間誘電体層）は、シリコン、窒化シリコン、酸化シリコン、酸化アルミニウム、酸化ハフニウム、ケイ酸アルミニウム、ケイ酸ハフニウム、又はその派生物を含む。一実施形態では、頂部誘電体層２３０又は中間誘電体層３３０及び４３０は、シリコン、窒化シリコン、酸化シリコン、酸窒化シリコン、酸化アルミニウム、酸化ハフニウム、ケイ酸アルミニウム、ケイ酸ハフニウム、酸窒化ハフニウムシリコン、酸化ジルコニウム、ケイ酸ジルコニウム、その派生物、又はその組合せのような誘電体材料を含む。一実施例では、誘電体材料、例えば、ゲート酸化物誘電体材料は、その場でのスチーム発生（ＩＳＳＧ）プロセス、水蒸気発生（ＷＶＧ）プロセス、又は急速熱酸化（ＲＴＯ）プロセスにより形成することができる。
【００４６】
[0049]誘電体層及び材料を形成するのに使用できるＩＳＳＧ、ＷＶＧ及びＲＴＯプロセスを含む装置及びプロセスは、共通に譲渡され、２００５年５月１２日に出願されてＵＳ２００５−０２７１８１３号として公告されている米国特許出願第１１／１２７，７６７号、２００４年５月２１日に出願されてＵＳ２００５−０２６０３５７号として公告されている米国特許出願第１０／８５１，５１４号、２００５年９月９日に出願されてＵＳ２００６−００６２９１７号として公告されている米国特許出願第１１／２２３，８９６号、２００４年５月２１日に出願されてＵＳ２００５−０２６０３４７号として公告されている米国特許出願第１０／８５１，５６１号、並びに共通に譲渡された米国特許第６，８４６，５１６号、第６，８５８，５４７号、第７，０６７，４３９号、第６，６２０，６７０号、第６，８６９，８３８号、第６，８２５，１３４号、第６，９０５，９３９号、及び第６，９２４，１９１号に更に説明されており、これらは、参考としてここにそのまま援用する。
【００４７】
[0050]一実施形態において、ナノ結晶（例えば、金属性ナノ結晶２２２、３２２及び４２２）を含む金属性ナノ結晶層は、基板上に少なくとも１つの金属層を堆積し、基板をアニールプロセスに露出させて、金属層からの少なくとも１つの金属を含むナノ結晶を形成、することにより、形成できる。金属層は、ＰＶＤプロセス、ＡＬＤプロセス、ＣＶＤプロセス、無電解堆積プロセス、ＥＣＰプロセス、又はその組合せにより形成又は堆積することができる。金属層は、約１００Å以下の厚み、例えば、約３Åから約５０Å、好ましくは、約４Åから約３０Å、更に好ましくは、約５Åから約２０Åの範囲内の厚みに堆積することができる。アニールプロセスは、例えば、ＲＴＰ、フラッシュアニーリング及びレーザーアニーリングを含む。
【００４８】
[0051]一実施形態では、基板（例えば、基板２０２、３０２、及び４０２）をアニールチャンバー内に位置付けて、後堆積アニール（ＰＤＡ）プロセスに露出させることができる。カリフォルニア州サンタクララに所在するアプライドマテリアルズ社から入手できるＣＥＮＴＵＲＡ（登録商標）ＲＡＤＩＡＮＣＥ（登録商標）ＲＴＰチャンバーは、ＰＤＡプロセス中に使用できるアニールチャンバーである。基板は、約３００℃から１２５０℃、又は約４００℃から約１１００℃、又は約５００℃から約１０００℃の範囲内の温度、例えば、約１１００℃に加熱することができる。
【００４９】
[0052]別の実施形態では、ナノ結晶（例えば、金属性ナノ結晶２２２、３２２及び４２２）を含む金属性ナノ結晶層は、基板上に衛星金属性ナノドットを堆積し、形成し、又は分布させることにより形成できる。基板は、約３００℃から１２５０℃、又は約４００℃から約１１００℃、又は約５００℃から約１０００℃の範囲内の温度のような所定の温度に予熱することができる。金属性ナノドットは、金属性ナノドットの懸濁液を蒸発させることにより基板上に予め形成し及び堆積又は分布させることができる。金属性ナノドットは、結晶又はアモルファスでよいが、予熱された基板により再結晶化されて、金属性ナノ結晶層内に金属性ナノ結晶を形成する。
【００５０】
[0053]金属性ナノ結晶層（例えば、ナノ結晶層２２０、３２０及び４２０）は、少なくとも１つの金属、例えば、白金、パラジウム、ニッケル、イリジウム、ルテニウム、コバルト、タングステン、タンタル、モリブデン、ロジウム、金、そのケイ化物、その窒化物、その炭化物、その合金、又はその組合せを含むナノ結晶（例えば、金属性ナノ結晶２２２、３２２及び４２２）を含む。一実施例では、ナノ結晶材料は、白金、ニッケル、ルテニウム、白金−ニッケル合金、又はその組合せを含む。別の実施例では、ナノ結晶材料は、ルテニウム又はルテニウム合金を含む。別の実施例では、ナノ結晶材料は、白金又は白金合金を含む。
【００５１】
[0054]金属層及び材料を形成するのに使用できる装置及びプロセスは、共通に譲渡され、２００３年５月２２日に出願されてＵＳ２００５−０２２０９９８号として公告されている米国特許出願第１０／４４３，６４８号、２００３年８月４日に出願されてＵＳ２００４−０１０５９３４号として公告されている米国特許出願第１０／６３４，６６２号、２００４年３月２６日に出願されてＵＳ２００４−０２４１３２１号として公告されている米国特許出願第１０／８１１，２３０号、２００５年９月６日に出願された米国特許出願第６０／７１４，５８０号、並びに共通に譲渡された米国特許第６，９３６，５３８号、第６，６２０，７２３号、第６，５５１，９２９号、第６，８５５，３６８号、第６，７９７，３４０号、第６，９５１，８０４号、第６，９３９，８０１号、第６，９７２，２６７号、第６，５９６，６４３号、第６，８４９，５４５号、第６，６０７，９７６号、第６，７０２，０２７号、第６，９１６，３９８号、第６，８７８，２０６号、及び第６，９３６，９０６号に更に説明されており、これらは、参考としてここにそのまま援用する。
【００５２】
[0055]他の実施形態では、フラッシュメモリの用途に加えて、ナノ結晶又はナノドットは、燃料セル、バッテリ、又は重合化反応のための触媒としても、また、触媒コンバータ、光電池セル、光放射装置、又はエネルギースカベンジャー装置内でも、使用される。
【００５３】
[0056]以上、本発明の実施形態を説明したが、本発明の基本的な範囲から逸脱せずに、他の実施形態及び更に別の実施形態を案出することができ、それ故、本発明の範囲は、特許請求の範囲によって決定される。
【符号の説明】
【００５４】
１００…フラッシュメモリセル、１０２…基板、１０４…ソース領域、１０６…ドレイン領域、１０８…チャンネル領域、１１０…トンネル誘電体層、１１５…欠陥、１２０…フローティングゲート層、１２２…電荷経路、１３０…頂部誘電体層、１４０…制御ゲート層、２００…フラッシュメモリセル、２０２…基板、２０４…ソース領域、２０６…ドレイン領域、２０８…チャンネル領域、２１０…トンネル誘電体層、２１５…欠陥、２２０…ナノ結晶層、２２２…金属性ナノ結晶、２２４…ナノ結晶、２３０…頂部誘電体層、２４０…制御ゲート層、３００…フラッシュメモリセル、３０２…基板、３０４…ソース領域、３０６…ドレイン領域、３０８…チャンネル領域、３１０…トンネル誘電体層、３２０Ａ、３２０Ｂ、３２０Ｃ…ナノ結晶層、３２２…金属性ナノ結晶、３３０Ａ、３３０Ｂ、３３０Ｃ…中間誘電体層、３４０…制御ゲート層、４００…フラッシュメモリセル、４０２…基板、４０４…ソース領域、４０６…ドレイン領域、４０８…チャンネル領域、４１０…トンネル誘電体層、４２０…ナノ結晶層、４２２…金属性ナノ結晶、４３０…中間誘電体層、４５０…二層体、４５２…領域
【図１Ａ】
0005558815.tif 000002
【図１Ｂ】
0005558815.tif 000003
【図２Ａ】
0005558815.tif 000004
【図２Ｂ】
0005558815.tif 000005
【図３】
0005558815.tif 000006
【図４】
0005558815.tif 000007